(57)【要約】【目的】  スラリー層を有する瓦の、劣化スラリー層を完全に除去する必要のない塗り替工法を開発すること。【構成】  スラリー層を有する瓦の表面を洗浄、スラリー層の脆弱化した部分を除去して、スラリー層の残部に対して溶剤系エポキシ樹脂、ポリアミド樹脂からなる浸透シーラーを塗装、浸透させ、スラリー層残部を硬化させる。この上に、溶剤系アクリルポリオール、ポリイソシアネートを含む第２シーラーを塗装し乾燥させ、更に上層に仕上げ塗料を塗装、乾燥させてなる瓦の塗り替工法。【特許請求の範囲】
【請求項１】
スラリー層を有する瓦の塗り替え工法であって、（１）瓦表面を洗浄後、スラリー層のうち脆弱化した部分を除去し、再び洗浄する。（２）スラリー層の残部に対して、溶剤系エポキシ樹脂と溶剤系ポリアミド樹脂を含む浸透シーラーを塗装、浸透させ、乾燥硬化させる。（３）溶剤系アクリルポリオールと溶剤系ポリイソシアネート樹脂を含む第２シーラーを塗装、乾燥させる。（４）ポリウレタン樹脂系塗料、シリコン樹脂系塗料、フッ素樹脂系塗料から選ばれる仕上げ塗料を塗装、乾燥させることを特徴とする瓦の塗り替え工法。
【発明の詳細な説明】
【技術分野】
【０００１】
本発明は、スラリー層を有する瓦の塗り替工法に関する。
【背景技術】
【０００２】
セメント系、コンクリート系の押し出し成型瓦には、表面にスラリー層と呼ばれる化粧層を有する。このスラリー層はセメントに着色剤、水、あるいはこれに樹脂エマルションを混合したものであり、乾燥固化することによって瓦を着色している。
【０００３】
しかし、長年の経年劣化によって、上記スラリー層が劣化してくると、脆く剥がれ易くなり、剥がれた箇所は色が落ちるため、瓦全体として斑模様となってしまう。この状態で瓦を塗り替えた場合、せっかく表面に新たな塗膜を形成しても、塗装されたスラリー層が脆く剥がれてしまうため、劣化スラリー層を完全に除去した上で工事しなければならなかった。但し、劣化スラリー層の除去のためにはサンダーによるケレン作業、高圧水を噴射する洗浄作業などがあるが、いずれも瓦が設置されている屋根部で実施するには作業者にとって危険作業である。
【発明の開示】
【発明が解決しようとする課題】
【０００４】
上記の様に、瓦の劣化スラリー層の除去は、作業者にとって負担が大きい作業にもかかわらず、これを完全に行うのは困難であり、仮に僅かでもスラリー層が残存してしまった場合、この部分から塗替え塗膜が剥落してしまう虞れがある。
【０００５】
そこで、劣化スラリー層が残存している状態であっても、瓦の塗り替えが可能な塗り替工法を開発することが本発明の課題である。
【課題を解決するための手段】
【０００６】
かかる課題を解決せんとして、本発明者は鋭意研究の結果、劣化スラリー層を完全に除去する必要はない瓦の塗り替工法を開発したものであり、その要旨は以下に存する。
【０００７】
スラリー層を有する瓦の塗り替工法であって、（１）瓦表面を洗浄後、スラリー層のうち脆弱化した部分を除去し、再び洗浄する。（２）スラリー層の残部に対して、溶剤系エポキシ樹脂と溶剤系ポリアミド樹脂を含む浸透シーラーを塗装、浸透させ、乾燥硬化させる。（３）溶剤系アクリルポリオールと溶剤系ポリイソシアネート樹脂を含む第２シーラーを塗装、乾燥させる。（４）ポリウレタン樹脂系塗料、シリコン樹脂系塗料、フッ素樹脂系塗料から選ばれる仕上げ塗料を塗装、乾燥させることを特徴とする瓦の塗り替工法。
以下に詳細に説明する。
【０００８】
下地処理が不十分な場合においても劣化層に充分に浸透し、密着性、耐水性に優れた塗膜を形成でき、かつ臭気の問題のない新生瓦の補修塗装方法として、特開2001-355317に記載された発明がある。該発明は、旧塗膜が劣化した状態の新生瓦に、下塗塗料としてシリコン変性アクリルポリオール、ポリイソシアネート化合物、有機溶剤を含む塗料を塗装後、前記の下塗塗料と近似した配合の有機溶剤系又は水系の上塗塗料を塗装することを特徴とする新生瓦の補修塗装方法に関する発明である。
【特許文献１】特開2001-355317
【０００９】
上記発明においては、新生瓦の劣化した化粧層に、特定樹脂の下塗塗料を塗装するのであり、特にスラリー層と限定している訳ではない。一方本発明においては、化粧層はスラリー層に限定されるものであり、経年変化により脆弱化したスラリー層を、常温硬化型エポシキ樹脂塗料による浸透シーラーをスラリー層内部に浸透させ、強力に硬化させる。
浸透シーラーをスラリー層内部に浸透させ、充分に乾燥硬化した後、乾燥性と柔軟性とに優れた第２シーラーとして、溶剤系アクリルポリオールと溶剤系ポリイソシアネート樹脂を含む塗料を塗装して、柔軟性と表層強化に優れたシーラー塗膜を形成する。
【００１０】
乾燥した第２シーラー塗膜上には、瓦の保護（耐水性・耐候性等）、美観、化粧を目的とした仕上げ塗料を塗装する。仕上げ塗料は、前記を目的としたものであるから、これらに優れたポリウレタン樹脂系塗料、シリコン樹脂系塗料、フッ素樹脂系塗料から選択された塗料が好適である。仕上げ塗料の塗装は１回塗り単層塗膜の形成でも良いが、２回塗り複層塗膜の形成としても良い。２回塗りであればコストが高くなる欠点があるが、仕上がり性、塗膜の耐水性、耐候性が向上する。
【００１１】
瓦表面の洗浄、スラリー層の脆弱化した部分の除去、再洗浄には、ワイヤーブラシ等の洗浄器具、及び／または、高圧水洗浄が適用できる。
浸透シーラー、第２シーラー、仕上げ塗料の各材料を瓦に浸透、若しくは塗装するには、刷毛塗り、ローラー塗装、エアスプレー塗装、エアレススプレー塗装、エアアシストエアレススプレー塗装が適用できる。
【発明の効果】
【００１２】
本発明によれば、スラリー層を有する瓦を塗り替える塗装工事の際に、脆弱なスラリー層が残存していたために、塗り替えた塗装塗膜が、下層のスラリー層ごと脱落してしまうという塗装欠陥を防止することが可能となる。
また、上記の不具合を防止するために、ワイヤーブラシ、高圧水洗浄といった手段による素地調整作業は徹底を極めたものとする必要があるが、このための時間や手間が不要となり、極く一般的な脆弱層の除去、清掃作業、素地調整作業で充分となる。
【発明を実施するための最良の形態】
【００１３】
本発明の理解に供するため、以下に実施例を記載する。いうまでもなく、本発明は以下の実施例に限定されるものではない。
【実施例１】
【００１４】
スラリー層が脆弱となったセメント押出成型瓦の表面を、高圧水洗浄を行った後、ワイヤーブラシで擦り、容易に脱落するスラリー層を除去した。この後更に一度高圧水洗浄を行った後、充分に乾燥させた。
芳香属系炭化水素系溶剤で希釈されたエポキシ樹脂、芳香族系炭化水素変性ポリアミド樹脂、エーテル・アルコール系溶剤を加えて混合分散し、浸透シーラーを得た。該浸透シーラーを刷毛塗りにて、上記スラリー層表面に塗り内側に浸透させた。
浸透シーラーが、スラリー層に充分に浸透し、内部が硬化した後、アクリルポリオール樹脂を芳香属系溶剤、若干の分散剤、により分散混合した第２シーラーＡ液、ポリイソシアネート樹脂を芳香属系溶剤、エステル系溶剤、により分散混合した第２シーラーＢ液を、各々反応当量比において計量混合し、第２シーラーを得た。浸透シーラーの塗膜面に、第２シーラーをローラー塗装により塗装した。
第２シーラーが乾燥硬化した後、アクリルポリオール樹脂を芳香属系溶剤、若干の分散剤、着色顔料により分散混合した仕上げ塗料Ａ液、ポリイソシアネート樹脂を芳香属系溶剤、エステル系溶剤、により分散混合した仕上げ塗料Ｂ液を、各々反応当量比において計量混合し、仕上げ塗料１を得た。第２シーラーの塗膜面に、仕上げ塗料をエアスプレー塗装により塗装し、乾燥させて塗り替瓦１を得た。
【実施例２】
【００１５】
上記実施例１と同様のスラリー層が脆弱となった厚型スレート瓦の表面を、高圧水洗浄を行った後、ワイヤーブラシで擦り、容易に脱落するスラリー層を除去した。この後更に一度高圧水洗浄を行った後、充分に乾燥させた。
芳香属系炭化水素系溶剤で希釈されたエポキシ樹脂、芳香族系炭化水素変性ポリアミド樹脂、エーテル・アルコール系溶剤を加えて混合分散し、浸透シーラーを得た。該浸透シーラーを刷毛塗りにて、上記スラリー層表面に塗り内側に浸透させた。
浸透シーラーが、スラリー層に充分に浸透し、内部が硬化した後、アクリルポリオール樹脂を芳香属系溶剤、若干の分散剤、により分散混合した第２シーラーＡ液、ポリイソシアネート樹脂を芳香属系溶剤、エステル系溶剤、により分散混合した第２シーラーＢ液を、各々反応当量比において計量混合し、第２シーラーを得た。浸透シーラーの塗膜面に、第２シーラーをローラー塗装により塗装した。
第２シーラーが乾燥硬化した後、シリコン樹脂を芳香属系溶剤、若干の分散剤、着色顔料により分散混合した仕上げ塗料２を得た。第２シーラーの塗膜面に、仕上げ塗料２をエアレススプレー塗装により塗装し、乾燥させて塗り替瓦２を得た。
【００１６】
［試験方法］
塗り替瓦１、及び２を使用して、下記の塗膜試験を行った。
（１）塗膜密着性試験
塗り替瓦１、及び２の塗膜表面に、カッターナイフを用いて素地に達するクロスカット傷をつけ、該傷部分に粘着テープを貼着し、これを瞬間的に剥がして、剥がした後の塗膜表面が残存しているかどうかを観察した。
（２）温冷繰り返しサイクル試験
恒温槽内に塗り替瓦１、及び２を載置し、ＪＩＳ  Ａ  6909  ５．９に従って温冷サイクルを１０サイクル行い、終了後に塗膜面を観察し、割れ、剥がれ、フクレ、変色等の塗膜欠陥の有無を確認した。
（３）凍結融解サイクル試験
ＡＳＴＭ  Ｃ−６６６Ａ法に従って凍結融解サイクルを１００サイクル行い、終了後に塗膜面を観察し、割れ、剥がれ、フクレ、変色等の塗膜欠陥の有無を確認した。
【００１７】
［結果］
塗り替瓦１            塗り替瓦２
（１）塗膜密着性試験            剥がれ無し            剥がれ無し
（２）温冷繰り返しサイクル試験  異状無し              異状無し
（３）凍結融解サイクル試験      異状無し              異状無し
【産業上の利用可能性】
【００１８】
本発明は、スラリー層が僅かでも残っている瓦の塗り替えに適用できるため、従来の非常に時間と手間のかかる完全なスラリー層除去が不要となり、瓦の塗り替えに必要な時間が大幅に短縮され、効率良く塗り替え工事ができるため、幅広く利用の見込める発明である。